(57)【特許請求の範囲】
【請求項１】
石灰硫黄合剤とカルシウムアルミネートを含有してなり、
前記石灰硫黄合剤が、前記石灰硫黄合剤１００部につき、Ｔ−Ｃａ換算でＣａを２〜２０部、Ｔ−Ｓ換算でＳを５〜４０部、ＭｇＯ換算でＭｇを０．１〜４．０部含み、
前記石灰硫黄合剤のｐＨが１０．０以上であり、
前記石灰硫黄合剤の酸化還元電位が−４５０ｍＶ以下である
急結剤。
【請求項２】
さらに、硫酸カルシウム、炭酸ナトリウム、アルミン酸ナトリウムより選ばれた少なくとも１種以上を含有してなる請求項１に記載の急結剤。
【請求項３】
カルシウムアルミネートのモル比が、２．０〜２．５である請求項１又は２に記載の急結剤。
【請求項４】
カルシウムアルミネートのガラス化率が６０％以上である請求項１〜３のいずれか１項に記載の急結剤。
【請求項５】
急結剤の成分を混合する前に石灰硫黄合剤をカルシウムアルミネートに噴霧することを特徴とする請求項１〜４のいずれか１項に記載の急結剤の製造方法。
【請求項６】
石灰硫黄合剤以外の急結剤の成分を混合した後に石灰硫黄合剤を噴霧して添加することを特徴とする請求項１〜４のいずれか１項に記載の急結剤の製造方法。
【発明の詳細な説明】
【技術分野】
【０００１】
土木・建築業界で、主に、法面や地下構造物やトンネルなどの吹付けセメントモルタルや吹付けセメントコンクリートなどの吹付け材料に適用する急結剤に関する。
【背景技術】
【０００２】
従来、急結剤としては、カルシウムアルミネート及び／又はアルカリ金属アルミン酸塩とアルカリ炭酸塩等との混合物や、カルシウムアルミネートと３ＣａＯ・ＳｉＯ２との混合物等が知られている（特許文献１、２、３、４参照）。
これらの急結剤は、セメントの凝結を促進させる働きがあり、いずれもコンクリートと混合し、地山面に吹付けられる。しかしながら、これらの急結剤は、充分に強い凝結力と地山面への付着力を得にくく、特に湧水箇所に吹付を行った場合には、剥落が生じやすくなり、又、リバウンド（跳ね返り）率が多くなるという課題があった。
【０００３】
一方、農薬の１種として石灰硫黄合剤が知られる。石灰硫黄合剤は、主に果樹の農薬として知られ、生石灰と硫黄と水を原料とし、オートクレーブで反応させる。固液分離した黄褐色の液体が石灰硫黄合剤となる。
石灰硫黄合剤は、ＣａとＳと水を主成分とし、ＭｇＯ換算で０．５〜２．０％の範囲でＭｇを含む。石灰硫黄合剤のｐＨは１０．０以上であることを特長とする。また、酸化還元電位も特異的である。石灰硫黄合剤の酸化還元電位（ＯＲＰ）は−４５０ｍｖ以下である。
【０００４】
石灰硫黄合剤を急結剤に適用した例は見当たらない。尚、重金属溶出低減剤およびこれを含む水硬性組成物や水硬性物質の混練物質の中で多硫化カルシウムを用いた使用が行われているが、急結剤に関する記述などなく、効果の明記もない（特許文献５、６参照）。
【先行技術文献】
【特許文献】
【０００５】
【特許文献１】特開昭６４−５１３５１号公報
【特許文献２】特公昭５６−２７４５７号公報
【特許文献３】特開昭６１−２６５３８号公報
【特許文献４】特開昭６３−２１００５０号公報
【特許文献５】特開２００１−１７０５９６号公報
【特許文献６】特開２００１−１９１３２２号公報
【発明の概要】
【発明が解決しようとする課題】
【０００６】
本発明は、セメントコンクリートの急結効果が高まり、六価クロム残存濃度も低減されるなどの効果を奏する急結剤及びその製造方法を提供する。
【課題を解決するための手段】
【０００７】
すなわち、本発明は、（１）石灰硫黄合剤とカルシウムアルミネートを含有してなる急結剤、（２）さらに、硫酸カルシウム、炭酸ナトリウム、アルミン酸ナトリウムより選ばれた少なくとも１種以上を含有してなる（１）の急結剤、（３）カルシウムアルミネートのモル比が、２．０〜２．５である（１）又は（２）の急結剤、（４）カルシウムアルミネートのガラス化率が６０％以上である（１）〜（３）のいずれかの急結剤、（５）石灰硫黄合剤のｐＨが１０以上である（１）〜（４）のいずれかの急結剤、（６）急結剤の成分を混合する前に石灰硫黄合剤をカルシウムアルミネートに噴霧する（１）〜（５）のいずれかの急結剤の製造方法、（７）石灰硫黄合剤以外の急結剤の成分を混合した後に石灰硫黄合剤を噴霧して添加する（１）〜（５）のいずれかの急結剤の製造方法、である。
【発明の効果】
【０００８】
本発明により、セメントコンクリートの急結効果が高まり、六価クロム残存濃度も低減されるなどの効果を奏する。
【発明を実施するための形態】
【０００９】
以下、本発明を詳細に説明する。
なお、本発明における部や％ は特に規定しない限り質量基準で示す。
また、本発明のセメントコンクリートとは、セメントペースト、セメントモルタル、及びコンクリートを総称するものである。
【００１０】
本発明で用いるセメントは、市販されている、普通ポルトランドセメント、高炉セメント、フライアッシュセメント、早強セメント、超早強セメントやエコセメントなどであり、またこれらセメントの２種以上を併用することもできる。
【００１１】
本発明の急結剤は石灰硫黄合剤を含有するものである。
石灰硫黄合剤とは、ＣａとＳと水を主成分とし、成分は多硫化カルシウム（ＣａＳｘ）が主であり、石灰硫黄合剤を１００部としたとき、Ｔ−Ｃａ換算で２〜２０部、Ｔ−Ｓ換算で５〜４０部、ＭｇＯ換算で０．１〜４．０％の範囲でＭｇを含む。石灰硫黄合剤のｐＨは１０．０以上であることを特長とする。また、酸化還元電位も特異的である。石灰硫黄合剤の酸化還元電位（ＯＲＰ）は−４５０ｍｖ以下である。ｐＨがアルカリ性領域であることは、極めて重要である。ｐＨが１０．０未満では、本発明の効果、すなわち、急結効果や六価クロムの低減効果が十分に得られない場合がある。石灰硫黄合剤はカルシウムアルミネート自体の水和を遅延するので量を増やすと遅延時間が長くなるため、硬化時間の調整が可能である。
石灰硫黄合剤を１００部としたとき、Ｔ−Ｃａ換算で２〜２０部が好ましく、５〜１５部がより好ましく、２部未満であると、優れた急結効果が確認されない場合があり、２０部を超えると、溶液安定性が悪く、液状を保持できない場合がある。また、Ｔ−Ｓ換算で５〜４０部が好ましく、１０〜３０部がより好ましく、５部未満であると、溶液安定性が悪い場合があり、４０部を超えると、急結効果が大きく低下する場合がある。ＭｇＯは０．１〜４．０部が好ましく、０．５〜２．０部がより好ましい。ＭｇＯが０．１〜４．０部の範囲外であると、溶液安定性が下がり、析出する場合がある
【００１２】
本発明で用いる石灰硫黄合剤は、セメント１００部に対して０．０１〜１０部が好ましい。本発明は、セメントモルタルやセメントコンクリート調製後に石灰硫黄合剤を配合する急結剤を加えて、吹付け材料を調整するため、石灰硫黄合剤が０．０１部未満となると、充分な本発明の効果が得られない場合がある。
本発明で用いる石灰硫黄合剤の形態は、液体、粉体、スラリー、懸濁液など、いづれの形態で用いることが可能である。
【００１３】
本発明で用いるカルシウムアルミネートとは、カルシアを含む原料と、アルミナを含む原料とを混合して、キルンでの焼成や、電気炉での溶融等の熱処理をして得られる、ＣａＯとＡｌ２Ｏ３とを主たる成分とし、水和活性を有する物質の総称であり、ＣａＯ及び／又はＡｌ２Ｏ３の一部が、アルカリ金属酸化物、アルカリ土類金属酸化物、酸化ケイ素、酸化チタン、酸化鉄、アルカリ金属ハロゲン化合物、アルカリ土類金属ハロゲン化合物、アルカリ金属硫酸塩及びアルカリ土類金属硫酸塩等と置換した化合物、あるいはＣａＯとＡｌ２Ｏ３とを主たる成分とするものに、これらが少量固溶した物質である。カルシウムアルミネートの鉱物形態は、結晶質、非晶質いずれであっても、また、混在してもよい。
本発明で用いるカルシウムアルミネートは、ガラス化率６０％以上が好ましく、８０％以上が更に好ましい。ガラス化率６０％未満であると、吹付け施工などの吹付けた後に急激な凝結、硬化が必要な場合、その効果が確認できない。
本発明で用いるカルシウムアルミネートは、ＣａＯ／Ａｌ２Ｏ３のモル比が２．０〜２．５に調整する。理由として、モル比が２．０未満である場合、急結剤添加後に優れた凝結、強度発現性が得られない。モル比が２．５を超える場合、ガラス化率６０％を超えるものはカルシウムアルミネートとしてガラス化率を確保することが困難となる。
カルシウムアルミネートの粉末度は、ブレーン比表面積で４０００〜８０００ｃｍ２／ｇが好ましく、４０００ｃｍ２／ｇ未満であると、優れた初期強度が得られない場合があり、８０００ｃｍ２／ｇを超えると優れた長期強度が発現しない場合がある。
【００１４】
本発明で用いる石灰硫黄合剤とカルシウムアルミネートを含有してなる急結剤の配合割合は、カルシウムアルミネート１００部に対して、石灰硫黄合剤が０．０１〜１０部であることが好ましく、０．０１部未満では優れた強度発現性が得られない場合があり、１０部を超えると遅延する場合がある。
本発明で用いる石灰硫黄合剤とカルシウムアルミネートを含有してなる急結剤の使用量は、セメント１００部に対して４〜２０部が好ましい。急結剤が４部未満では本発明の効果が充分得られない場合がある。
【００１５】
本発明で用いる急結剤はカルシウムアルミネート以外にも本発明の効果を阻害することがないものであれば、減水剤、ＡＥ剤、ＡＥ減水剤、高性能減水剤、高性能ＡＥ減水剤、流動化剤、遅延剤、発泡剤、凍寒材、高炉スラグ、フライアッシュ、石粉などいづれの材料も配合可能であり、また、これらの１種以上を組み合わせても良い。
【００１６】
本発明で用いる急結剤は、石灰硫黄合剤とカルシウムアルミネートを混合して製造するが、カルシウムアルミネートに石灰硫黄合剤を噴霧して製造することが可能であり、カルシウムアルミネートのその他の成分を混合した後に石灰硫黄合剤を噴霧することも可能である。
石灰硫黄合剤とカルシウムアルミネートなどを混合する方法としては、カルシウムアルミネートを調整し、粉砕の際、配合する場合やカルシウムアルミネートなどと他の原材料を混合し、急結剤を調製する際に配合する方法が挙げられる。
また、石灰硫黄合剤をカルシウムアルミネートに噴霧する方法として、特に限定されるものではないが、石灰硫黄合剤を圧縮空気によりミスト化して噴霧したり、カルシウムアルミネートや他の原材料を混合する際に圧縮空気で混合する方式などを採用する際、混合するための圧縮空気の中に石灰硫黄合剤を加えて、噴霧する方法などが挙げられる。
【００１７】
本発明で用いる急結剤はカルシウムアルミネート以外にも効果が高いものとして、特に硫酸カルシウム、アルミン酸ナトリウム、炭酸ナトリウムが挙げられる。これら成分の粉末度（ブレーン比表面積）が、カルシウムアルミネートと同程度に推移していれば、本発明の効果が増進する。
また、急結剤の凝結を妨げない範囲内で硫酸カルシウムを除く、硫酸塩類、例えば、硫酸カリウム、硫酸ナトリウム、硫酸アルミニウム、硫酸チタン、硫酸マグネシウム、硫酸リチウムなどのアルカリ金属、アルカリ土類金属、その他の元素などの化合物の無水物や水和物、アルミン酸ナトリウムも硫酸カルシウムと同様に、アルミン酸、アルミン酸アルカリ金属、アルミン酸アルカリ土類金属、その他の元素などの化合物の無水物や水和物、さらに、炭酸ナトリウムも同様に炭酸塩のアルカリ金属、アルカリ土類金属、その他の元素などの化合物の無水物や水和物が使用可能である。これらの使用形態は、液体、粉体、スラリー、懸濁などいずれも使用可能である。
【００１８】
本発明で用いるセメントコンクリートは、セメント、水、骨材、さらに各種混和材などを事前に混合・練混ぜなどにより、ウエットセメントペースト、ウエットモルタル、ウエットコンクリートでも良いし、水を加えないドライセメント、ドライモルタル、ドライコンクリートがある。
本発明で用いる細骨材や粗骨材は、本発明を阻害するものでなければ、いずれも使用可能である。
【００１９】
本発明で用いる急結剤は、液体形態の場合、急結剤の急結性能を損なうことがなければ、いずれの物質も配合可能である。その中でも、特にフッ化水素などのフッ素原料、ジエタノールアミンなどのアミン原料、硫酸塩、錯体形成剤、窒素化合物、液体の固形分濃度を高められるものであれば、いずれの物質も配合可能である。特にフッ素原料ではフッ化水素、アミン原料であれば、ジエタノールアミン、トリエタノールアミンなどが使用可能であり、硫酸塩では、硫酸マグネシウム、錯体形成剤として、カルボン酸、ジカルボン酸、オキシカルボン酸、及びこれらの塩などが使用可能である。
【００２０】
本発明の急結剤やセメントコンクリートや急結剤は、特に限定されるものではなく、エア搬送、ポンプ搬送などいずれの搬送方式やこれらを組み合わせた搬送方式が可能である。
ポンプ搬送の場合、ギアポンプ、スクイズポンプ、プランジャーポンプ、ピストンポンプ、スネイクポンプなどいずれのポンプによる搬送も可能である。
【実施例】
【００２１】
「実験例１」
セメント８００ｇ、水４８０ｇ、細骨材２０００ｇのセメントモルタルを調製してから、表１に示す種類の急結剤１００部としたときの表１に示す量（部）のアルミン酸ナトリウム、硫酸カルシウム、炭酸ナトリウムからなる急結剤８０ｇをセメントモルタルに添加した直後からプロクター貫入抵抗値、圧縮強度、六価クロム残存濃度を測定した。
なお、急結剤の調製で石灰硫黄合剤をカルシウムアルミネートに圧縮空気によりミスト化して噴霧したものを粉砕してカルシウムアルミネートとして使用した。
【００２２】
＜使用材料＞
セメント：普通ポルトランドセメント、市販品、密度３．１５ｇ／ｃｍ３
水：上水道水、密度１．００ｇ／ｃｍ３
細骨材：新潟県姫川水系川砂、密度２．６２ｇ／ｃｍ３
急結剤Ａ：ＣａＯ／Ａｌ２Ｏ３モル比２．５、ガラス化率６０％、密度２．６２ｇ／ｃｍ３、石灰硫黄合剤αをカルシウムアルミネート１００部中、０．１部噴霧したもの、ブレーン比表面積８０００ｃｍ２／ｇ
急結剤Ｂ：ＣａＯ／Ａｌ２Ｏ３モル比２．３、ガラス化率８０％、密度２．６０ｇ／ｃｍ３、石灰硫黄合剤αをカルシウムアルミネート１００部中、０．１部噴霧したもの、ブレーン比表面積６５００ｃｍ２／ｇ
急結剤Ｃ：ＣａＯ／Ａｌ２Ｏ３モル比２．０、ガラス化率９９％、密度２．６０ｇ／ｃｍ３、石灰硫黄合剤αをカルシウムアルミネート１００部中、０．１部噴霧したもの、ブレーン比表面積５８００ｃｍ２／ｇ
急結剤Ｄ：ＣａＯ／Ａｌ２Ｏ３モル比２．３、ガラス化率８０％、密度２．６０ｇ／ｃｍ３、石灰硫黄合剤を噴霧しないもの、ブレーン比表面積６６００ｃｍ２／ｇ
石灰硫黄合剤α：石灰硫黄合剤、市販品、ｐＨ１０．５、酸化還元電位（ＯＲＰ）が−５００ｍｖ、ＭｇＯ含有量１．０％、Ｔ−Ｃａ量１０％、Ｔ−Ｓ量２２％
アルミン酸ナトリウム（ＳＡ）：市販品、無水品、Ｎａ２Ｏ／Ａｌ２Ｏ３モル比１．０、ブレーン比表面積５２００ｃｍ２／ｇ
硫酸カルシウム（ＣＳ）：市販品、無水物、ブレーン比表面積５０３０ｃｍ２／ｇ
炭酸ナトリウム（ＮＡ）：市販品、無水物、ブレーン比表面積４０００ｃｍ２／ｇ
【００２３】
＜測定方法＞
プロクター貫入抵抗値測定：ＪＳＣＥ  Ｄ−１０２−１９９９に準じて、始発時間、終結時間をそれぞれ測定
した。なお、プロクター貫入抵抗値は急結剤添加からの分で表記。
圧縮強度測定：ＪＳＣＥ  Ｄ−１０２−１９９９に準じて、圧縮強度を測定した。材齢は１０分、２４時間、２
８日とした。
六価クロム残存濃度：急結剤の六価クロム低減能力を確認するために、六価クロム標準溶液を希釈して、六価クロム濃度が１００ｍｇ／ｌの溶液を調製し、この六価クロム溶液５０ｃｃに各セメントモルタル１０００ｇを入れて攪拌し、７日後に固液分離して液相中の残存六価クロム濃度を測定することによって評価した。ただし、六価クロムの残存濃度は、ＪＩＳＫ ０１０２に準じ、ＩＣＰ発光分光分析法により測定した。
【００２４】
【表１】
0006482877.tif 000002
【００２５】
表１の結果より、石灰硫黄合剤を噴霧したカルシウムアルミネートＡ〜Ｃは噴霧しないカルシウムアルミネートＤに比べて、凝結性状、強度発現性の面で優れ、また、六価クロムの残存濃度も検出されず、優れた性能が確認された。特にカルシウムアルミネート１００部に対してアルミン酸ナトリウムが５〜２０部、硫酸カルシウムが２０〜１１０部、炭酸ナトリウムが９〜４４部で物性は優れる傾向にある。
【００２６】
「実験例２」
実験例１と同様に、セメント８００ｇ、水４８０ｇ、細骨材２０００ｇのセメントモルタルを調製してから、表２に示す種類の石灰硫黄合剤をカルシウムアルミネートＢ１００部に対して０．１部噴霧したカルシウムアルミネート１００部、アルミン酸ナトリウム１３部、硫酸カルシウム６５部、炭酸ナトリウム１８部からなる急結剤８０ｇをセメントモルタルに添加した直後から、プロクター貫入抵抗値、圧縮強度、六価クロム残存濃度を測定した。
【００２７】
＜使用材料＞
石灰硫黄合剤β：市販品、ｐＨ１１．０、酸化還元電位−５４０ｍｖ、ＭｇＯ含有量１．０％、Ｔ−Ｃａ量１２％、Ｔ−Ｓ量１８％
石灰硫黄合剤γ：市販品、ｐＨ１０．０、酸化還元電位−４５０ｍｖ、ＭｇＯ含有量１．０％、Ｔ−Ｃａ量７％、Ｔ−Ｓ量２６％
石灰硫黄合剤δ：市販品、ｐＨ１０．５、酸化還元電位−５００ｍｖ、ＭｇＯ含有量０．５％、Ｔ−Ｃａ量１０％、Ｔ−Ｓ量２２％
石灰硫黄合剤ε：市販品、ｐＨ１０．５、酸化還元電位−５００ｍｖ、ＭｇＯ含有量２．０％、Ｔ−Ｃａ量１０％、Ｔ−Ｓ量２２％
【００２８】
【表２】
0006482877.tif 000003
【００２９】
表２の結果より、石灰硫黄合剤のｐＨ、酸化還元電位、ＭｇＯ含有量を増減した結果、ｐＨが１０．０の場合、六価クロム残存濃度が多少残る結果となり、ｐＨが１１．０の場合、凝結、強度に若干の遅延効果が確認された。
【００３０】
「実験例３」
実験例１、２と同様にセメント８００ｇ、水４８０ｇ、細骨材２０００ｇのセメントモルタルを調製してから、表３に示す添加方法で石灰硫黄合剤αを０．１部添加して、カルシウムアルミネート１００部、アルミン酸ナトリウム２０部、硫酸カルシウム１１０部、炭酸ナトリウム４４部からなる急結剤８０ｇをセメンモルタルに添加した直後から、プロクター貫入抵抗値、圧縮強度、六価クロム残存濃度を測定した。
【００３１】
＜石灰硫黄合剤の添加方法＞
添加ア：急結剤調製前にカルシウムアルミネートに石灰硫黄合剤を噴霧して添加
添加イ：急結剤調製後に急結剤に石灰硫黄合剤を噴霧して添加
添加ウ：セメントモルタルに石灰硫黄合剤を混合して添加
【００３２】
【表３】
0006482877.tif 000004
【００３３】
表３の結果より、石灰硫黄合剤の添加方法を検討した結果、セメントモルタルに添加した場合は、凝結、度に低下が確認された。六価クロム残存濃度は添加方法に関わらず、良好な低減効果が確認された。
【産業上の利用可能性】
【００３４】
本発明を適用することにより、急結効果が高まり、六価クロム残存濃度も低減されるものが提供できる。